СПОСОБ ПОЛУЧЕНИЯ КАТАЛИЗАТОРА НА ОСНОВЕ ВАНАДИЯ

1. Способ получения катализатора, содержащего пентаоксид ванадия, нанесенный на металлоксидный носитель катализатора, включающий стадии
a) получения частиц кристаллического пентаоксида ванадия и частиц металлоксидного носителя катализатора;
b) проводимого в твердой фазе перемешивания частиц и диспергирования частиц пентаоксида ванадия на поверхность частиц металлоксидного носителя; и
c) закрепления частиц пентаоксида ванадия, диспергированных на поверхность частиц металлоксидного носителя, путем прокаливания при температуре, превышающей 500°С,
отличающийся тем, что спекание частиц пентаоксида ванадия подавлено путем добавления предотвращающего спекание металлоксидного компонента во время проведения закрепления на стадии с).
2. Способ по п. 1, в котором размер частиц кристаллического пентаоксида ванадия равен от 0,5 мкм до 10 мкм.
3. Способ по п. 2, в котором размер частиц равен от 2 мкм до 5 мкм.
4. Способ по любому из пп. 1-3, в котором металлоксидный носитель катализатора включает диоксид титана.
5. Способ по любому из пп. 1-4, в котором предотвращающий спекание оксида металла компонент включает оксид вольфрама или диоксид кремния и их смеси.
6. Способ по любому из пп. 1-5, включающий дополнительную стадию получения протравной грунтовки, проводимую путем суспендирования прокаленных частиц, полученных на стадии с), в органическом растворителе.
7. Способ по п. 6, в котором протравная грунтовка содержит один или большее количество диспергирующих агентов.
8. Способ по п. 6 или 7, в котором протравная грунтовка содержит одно или большее количество связующих, выбранных из группы, включающей оксид алюминия, диоксид кремния и диоксид титана.
9. Способ по любому из пп. 6-8, включающий дополнительную стадию нанесения протравной грунтовки на монолитный субстрат.
10. Способ по п. 9, в котором монолитный субстрат включает один или большее количество гофрированных листов из нетканых волокон.
11. Способ по п. 10, в котором один или большее количество гофрированных листов из нетканых волокон включает стекловолокно.
12. Способ по п. 9, в котором монолитным субстратом является керамический экструдат.
13. Способ по п. 10, в котором керамический экструдат включает кордиерит или карбид кремния.
14. Способ по любому из пп. 1-5, включающий дополнительные стадии получения пасты, содержащей прокаленные частицы, и экструдирования пасты с получением полноразмерного монолитного катализатора.